(57)【要約】【解決手段】本開示は、ポリエチレン系樹脂および無機充填剤を含有するポリエチレンシートを有し、上記ポリエチレンシートにおける上記無機充填剤の含有量が、上記ポリエチレン系樹脂に対して、５０質量％以上８０質量％以下であり、スチールウール往復摩耗試験機を用いて、上記ポリエチレンシート表面に対し、スチールウールを荷重３００ｇの条件下で２０００回往復させるスチールウール往復摩耗試験を行ったとき、上記スチールウール往復摩耗試験後の上記ポリエチレンシートのヘイズ値の低下が１０％以下である、農業シートを提供する。【選択図】図１
2018199786.tif 000002
【特許請求の範囲】
【請求項１】
ポリエチレン系樹脂と、無機充填剤とを含有するポリエチレンシートを有し、
前記ポリエチレンシートにおける前記無機充填剤の含有量が、前記ポリエチレン系樹脂に対して、５０質量％以上８０質量％以下であり、
スチールウール往復摩耗試験機を用いて、前記ポリエチレンシート表面に対し、スチールウールを荷重３００ｇの条件下で２０００回往復させるスチールウール往復摩耗試験を行ったとき、前記スチールウール往復摩耗試験後の前記ポリエチレンシートのヘイズの低下が１０％以下である、農業シート。
【請求項２】
前記スチールウールの等級が、＃００００（超極細）〜＃０（細）である、請求項１に記載の農業シート。
【請求項３】
補強シートをさらに有する、請求項１または請求項２に記載の農業シート。
【請求項４】
前記ポリエチレン系樹脂が、高密度ポリエチレンまたは直鎖状低密度ポリエチレンである、請求項１から請求項３までのいずれかの請求項に記載の農業シート。
【請求項５】
前記補強シートが、ポリエチレン系樹脂を含有する、請求項３に記載の農業シート。
【発明の詳細な説明】
【技術分野】
【０００１】
本開示は、農業シートに関する。
【背景技術】
【０００２】
農業シートは、例えば、土壌や農作物を被覆する部材、および、農業ハウスの部材等に用いられる。光反射性を付与した農業シートは、例えば、ハウス内の光線不足の解消、収穫物の着色促進、地温の抑制、雑草の対策等に用いることができる。
【０００３】
特許文献１には、シート基材と、そのシート基材の一方の面に設けられた光反射層とを備えた農業シートであって、さらに、そのシート基材が、平均径が１μｍ〜５０μｍの範囲にある空隙を有し、空隙率が３５％〜６０％の範囲にあり、かつ、厚さが３０μｍ〜９０μｍの範囲にある多孔性熱可塑性樹脂シートであり、さらに、その光反射層の厚みが０．５μｍ〜４μｍの範囲にある、農業シートが開示されている。
【先行技術文献】
【特許文献】
【０００４】
【特許文献１】特開２０１４−２３３２０６号公報
【発明の概要】
【発明が解決しようとする課題】
【０００５】
例えば、農業シートを土壌に被覆する部材として用いる場合、農作業を行うに際し、農業シートを踏みつけてしまうことがある。農業シートの踏みつけが度重なると、結果として農業シートが破損してしまうという問題がある。なお、農業シートの踏みつけによる破損を抑制する性質について、単に耐久性と称して説明する場合がある。
【０００６】
本開示は、上記実情に鑑みてなされたものであり、耐久性が良好な農業シートを提供することを主目的とする。
【課題を解決するための手段】
【０００７】
本開示においては、ポリエチレン系樹脂および無機充填剤を含有するポリエチレンシートを有し、上記ポリエチレンシートにおける上記無機充填剤の含有量が、上記ポリエチレン系樹脂に対して、５０質量％以上８０質量％以下であり、スチールウール往復摩耗試験機を用いて、上記ポリエチレンシート表面に対し、スチールウールを荷重３００ｇの条件下で２０００回往復させるスチールウール往復摩耗試験を行ったとき、上記スチールウール往復摩耗試験後の上記ポリエチレンシートのヘイズの低下が１０％以下である、農業シートを提供する。
【発明の効果】
【０００８】
本開示の農業シートは、耐久性が良好であるという効果を奏する。
【図面の簡単な説明】
【０００９】
【図１】本開示の農業シートの一例を示す概略断面図である。
【図２】本開示の農業シートの他の例を示す概略断面図である。
【図３】本開示の農業シートの製造方法の一例を示す概略工程図である。
【発明を実施するための形態】
【００１０】
以下、本開示の農業シートについて、詳細に説明する。
【００１１】
図１は、本開示の農業シートの一例を示す概略断面図である。図１における農業シート１０は、ポリエチレンシート１と、補強シート２とを有する。また、ポリエチレンシートにおける無機充填剤の含有量が、ポリエチレン系樹脂に対して、５０質量％以上８０質量％以下である。さらに、スチールウール往復摩耗試験機を用いて、ポリエチレンシート表面に対し、スチールウールを荷重３００ｇの条件下で２０００回往復させるスチールウール往復摩耗試験を行ったとき、スチールウール往復摩耗試験後の前記ポリエチレンシートのヘイズの低下が１０％以下である。なお、ポリエチレンシートの厚みは、例えば、図１の符号ｔで示す距離である。
【００１２】
例えば、農業シートを土壌に被覆する部材として用いる場合、農作業を行うに際し、農業シートを踏みつけてしまうことがある。農業シートの踏みつけが度重なると、農業シートが擦れてしまい、結果として農業シートが破損してしまうという問題がある。このような農業シートの踏みつけによる破損について、従来は特に検討されていなかった。
本開示においては、農業シートの踏みつけによる破損について検討した。その結果、農業シートの踏みつけによる破損は、農業シートへの踏みつけにより農業シートが擦り減ることに起因することが分かった。そこで、本開示においては、農業シートの踏みつけによる破損について、スチールウール往復摩耗試験機を用いたスチールウール試験を行い、当該試験後のヘイズを測定することで検討を行った。
その結果、農業シートの踏みつけによる破損は、ポリエチレンシート中の無機充填剤の含有量を所定以上とすることで抑制できることが分かった。すなわち、本開示は、農業シートが、ポリエチレン系樹脂および無機充填剤を含有するポリエチレンシートを有することで、スチールウール往復摩耗試験機を用いて、ポリエチレンシート表面に対し、スチールウールを荷重３００ｇの条件下で２０００回往復させるスチールウール往復摩耗試験を行ったとき、スチールウール往復摩耗試験後のポリエチレンシートのヘイズの低下を１０％以下とすることができ、良好な耐久性を有する農業シートとすることができる。
【００１３】
以下、本開示の農業シートについて、構成ごとに説明する。
【００１４】
１．ポリエチレンシート
本開示におけるポリエチレンシートは、ポリエチレン系樹脂および無機充填剤を含有する白色シートであり、光反射性を示す。また、ポリエチレンシートは、無延伸シートであることが好ましく、具体的には緻密シートであることが好ましい。ここで、「緻密シート」とは、ポリエチレンシートが、多孔質シートではないシートをいう。緻密シートであるポリエチレンシートの具体的な空隙率は、例えば、５％以下であることが好ましく、中でも３％以下であることが好ましく、特に０％であることが好ましい。上記空隙率とは、ポリエチレンシート中に占める空隙の割合を示しており、下記式から算出できる。
各層の密度＝積層した各層のｍ２当たりの質量／積層した各層の厚さ
空隙率＝（１−各層の密度／空隙を形成しないポリエチレンシートの密度）×１００
【００１５】
本開示においては、スチールウール往復摩耗試験機を用いて、ポリエチレンシート表面に対し、スチールウールを荷重３００ｇの条件下で２０００回往復させるスチールウール往復摩耗試験を行ったとき、スチールウール往復摩耗試験後のポリエチレンシートのヘイズの低下が１０％以下である。本開示においては、上記ヘイズの低下が、５％以下であることが好ましい。本開示においては、スチールウール試験後のポリエチレンシートのヘイズの低下が上記範囲内であることで、良好な耐久性を得ることができる。
【００１６】
ここで、ポリエチレンシート表面に対するスチールウール往復摩耗試験に用いられるスチールウール往復摩耗試験機には、例えば、板紙耐磨耗試験機（熊谷理機工業社製）を用いることができる。
【００１７】
また、スチールウール往復摩耗試験に用いられるスチールウールの等級は、♯００００（超極細）〜♯０（細）であり、中でも♯０００（極細）を用いることが好ましく、特に♯００００（超極細）を用いることが好ましい。
【００１８】
本開示におけるヘイズは、例えば、日本電色工業  ヘーズメーター  ＮＤＨ７０００  を用いて測定することができる。
【００１９】
ポリエチレンシートは、単層構造であってもよく、複層構造であってもよい。ポリエチレンシートが複層構造である場合、ポリエチレンシートは２層構造であってもよく、３層構造であってもよい。
【００２０】
ポリエチレンシートの厚さは、例えば１５０μｍ以下であってもよく、１００μｍ以下であってもよく、８０μｍ以下であってもよい。ポリエチレンシートの厚さが大きすぎると、農業シートの質量が増え、ハンドリング性が低下する可能性がある。一方、ポリエチレンシートの厚さは、例えば２５μｍ以上であり、３０μｍ以上であってもよく、４０μｍ以上であってもよい。ポリエチレンシートの厚さが小さすぎると、強度が低くなる可能性がある。また、使用樹脂量も多くなるため、農業シートの製造コストも大きくなる。
【００２１】
ポリエチレンシートは、可視光反射率が高いことが好ましい。可視光（波長３８０ｎｍ以上７８０ｎｍ以下）の平均反射率は、例えば、７０％以上であり、８０％以上であることが好ましく、９０％以上であることがより好ましい。なお、可視光の平均反射率の測定条件については、実施例において詳述する。ポリエチレンシートは、波長６００ｎｍでの全反射率が、例えば７０％以上であり、８０％以上であってもよく、９０％以上であってもよい。
【００２２】
ポリエチレンシートは、平滑性が高いことが好ましい。具体的に、ポリエチレンシート表面の算術平均高さＳａは、例えば、１μｍ以下であり、０．７μｍ以下であることが好ましく、０．５μｍ以下であることがより好ましい。また、ポリエチレンシートは、防汚性が高いことが好ましい。具体的に、ポリエチレンシート表面の汚染等級（ＪＩＳ−Ｌ−１９１９）は、３等級以上であることが好ましい。
【００２３】
（１）ポリエチレン系樹脂
ポリエチレンシートは、ポリエチレン系樹脂を含有する。ポリエチレン系樹脂としては、例えば、高密度ポリエチレン（ＨＤＰＥ）、直鎖状低密度ポリエチレン（ＬＬＤＰＥ）、低密度ポリエチレン（ＬＤＰＥ）、超低密度ポリエチレン（ＶＬＤＰＥ）等が挙げられる。これらは単独で用いてもよいし、２種以上併用してもよい。
【００２４】
これらのなかでは、高密度ポリエチレン、直鎖状低密度ポリエチレンが好ましく、高密度ポリエチレンがより好ましい。高密度ポリエチレンは、耐候性及び引張強度に優れ、さらに高密度ポリエチレンを含有するシートは、長尺の巻物にしても弛みがなく折り曲げ加工時に白化による外観不良が発生しにくいからである。
【００２５】
ポリエチレン系樹脂は、ＪＩＳ  Ｋ  ７２１０に準拠して測定されたメルトフローレート（温度２３０℃、荷重２．１６ｋｇ）が、０．１ｇ／１０ｍｉｎ以上、４．０ｇ／１０ｍｉｎ以下であることが好ましく、０．４ｇ／１０ｍｉｎ以上、２．０ｇ／１０ｍｉｎ以下であることがより好ましい。メルトフローレート（ＭＦＲ）が上記範囲にあると、カレンダー加工によるシート成形に特に適している。
【００２６】
ポリエチレンシートは、ポリエチレン系樹脂を樹脂成分の主成分として含有していてもよい。樹脂成分の合計量に対するポリエチレン系樹脂の割合は、例えば５０質量％以上であり、７０質量％以上であってもよい。
【００２７】
（２）無機充填材
ポリエチレンシートは、白色度および光反射性を高めるために、無機充填剤として酸化チタンを含有する。ポリエチレンシートは、さらに必要に応じて、炭酸カルシウム、タルク、酸化チタン・酸化アンチモン・酸化ニッケル固溶体等が挙げられる。これらは単独で用いてもよいし、２種以上併用してもよい。
【００２８】
ポリエチレンシートにおける無機充填剤の含有量は、ポリエチレン系樹脂に対して、例えば３０質量％以上であり、４０質量％以上であってもよく、５０質量％以上であってもよい。無機充填剤の含有量が少なすぎると、ポリエチレンシートの白色度および光反射性が低くなる可能性がある。一方、無機充填剤の含有量は、ポリエチレン系樹脂に対して、例えば８０質量％以下であり、７５質量％以下であってもよく、７０質量％以下であってもよい。無機充填剤の含有量が多すぎると、ポリエチレンシートの可とう性が低くなる可能性がある。
【００２９】
（３）光安定剤
ポリエチレンシートは、必要に応じて光安定剤を含有していてもよい。光安定剤としては、例えば、ヒンダードアミン系光安定剤が挙げられ、中でも、ＮＯＲ型ヒンダードアミン光安定剤が好ましい。農業シートは、例えば、酸性雨、農薬散布、硫黄燻蒸等の酸性環境に曝される場合があるが、ＮＯＲ型ヒンダードアミン系光安定剤は耐酸性が良好であり、耐候性が大幅に向上する。
【００３０】
ＮＯＲ型ヒンダードアミン系光安定剤は、耐酸性に優れた光安定剤である。ＮＯＲ型ヒンダードアミン系光安定剤の一例としては、一般式（１）で表される基を含む化合物が挙げられる。
【００３１】
【化１】
2018199786.tif 000003
【００３２】
一般式（１）において、Ｒは置換または非置換の炭化水素基またはアシル基である。Ｒとしては、例えば、アルキル基、アルケニル基、アルキレン基、シクロアルキル基、ビシクロアルキル基、フェニル基、ナフチル基、フェニルアルキル基、アルキル基置換フェニル基、水酸基置換アルキル基、アシル基、アルコキシ置換アルキル基、チオアルコキシ基置換アルキル基等が挙げられる。なお、一般式（１）における＊および＊＊は、他の元素と結合可能な状態を示している。
【００３３】
ＮＯＲ型ヒンダードアミン系光安定剤の他の例としては、一般式（２）または一般式（３）で表される化合物が挙げられる。
【００３４】
【化２】
2018199786.tif 000004
【００３５】
一般式（２）において、Ｒ１およびＲ２は、それぞれ独立に、上述した一般式（１）におけるＲと同様に、置換または非置換の炭化水素基またはアシル基である。中でも、Ｒ１およびＲ２は、それぞれ独立に、炭素数４以上２０以下のアルキル基であることが好ましい。
【００３６】
一般式（３）において、Ｒ３およびＲ４は、それぞれ独立に、上述した一般式（１）におけるＲと同様に、置換または非置換の炭化水素基またはアシル基である。中でも、Ｒ３およびＲ４は、それぞれ独立に、炭素数４以上２０以下のアルキル基であることが好ましい。また、Ｒ５は、炭素数１以上８以下のアルキレン基である。
【００３７】
ＮＯＲ型ヒンダードアミン系光安定剤の具体例としては、例えば、アデカ社製アデカスタブＬＡ−８１、ＢＡＳＦ社製チヌビン１２３（デカン二酸ビス(２,２,６,６−テトラメチル−１−（オクチルオキシ）−４−ピペリジニル）エステル）等が挙げられる。
【００３８】
ポリエチレンシートにおける光安定剤の含有量は、ポリエチレン系樹脂に対して、例えば０．０５質量％以上であり、０．１質量％以上であってもよく、０．１５質量％以上であってもよい。光安定剤の含有量が少なすぎると、ポリエチレンシートの耐候性が向上しない可能性がある。一方、ポリエチレンシートにおける光安定剤の含有量は、ポリエチレン系樹脂に対して、例えば１０．０質量％以下であり、９．０質量％以下であってもよく、８．０質量％以下であってもよい。光安定剤の含有量が多すぎると、製造単価が高くなる可能性がある。
【００３９】
（４）添加材
ポリエチレンシートは、酸化防止剤および紫外線吸収剤の少なくとも一種を含有していてもよい。酸化防止剤および紫外線吸収剤の劣化は、酸性溶液中のプロトンとの反応により生じると推測されるため、酸化防止剤および紫外線吸収剤は、耐酸性の高い材料であることが好ましい。
【００４０】
（ａ）酸化防止剤
酸化防止剤としては、例えば、フェノール系酸化防止剤、リン系酸化防止剤が挙げられる。フェノール系酸化防止剤としては、例えば、ペンタエリスリトールテトラキス〔３−（３，５−ジ−ｔ−ブチル−4−ヒドロキシフェニル）プロピネート〕、２，６−ジ−ｔ−ブチル−４−メチルフェノール、４，４’−メチレン−ビス（２，６−ジ−ｔ−ブチル）フェノール、４，４’−ブチリデン−ビス（６−ｔ−ブチル−３−メチル）フェノール、２，２−メチレン−ビス（６−ｔ−ブチル−３−メチル）フェノール、２，２−メチレン−ビス（４−メチル−６−ｔ−ブチル）フェノール、４，４’−チオビス（２−メチル−６−ｔ−ブチル）フェノール、４，４’−チオビス（３−メチル−２−ｔ−ブチル）フェノール、１，３，５−トリメチル−２，４，６−トリス（３，５−ジ−ｔ−ブチル−４ヒドロキシベンジル）ベンゼン、３，５−ｔ−ブチル−４−ヒドロキシ−α−ヒドロキシベンゼン、ｎ−オクタデシル−３−（３，５−ジ−ｔ−ブチル−４−ヒドロキシフェニル）プロピオネート等が挙げられる。
【００４１】
一方、リン系酸化防止剤としては、例えば、トリスノニルフェニルホスファイト、トリス（２，４−ジ第三ブチルフェニル）ホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジステアリルペンタエリスリトールジホスファイト、ジ（ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスファイト、ビス（２，４，６−トリ第三ブチルフェニル）ペンタエリスリトールジホスファイト、テトラ（トリデシル）イソプロピリデンジフェノールジホスファイト、テトラ（トリデシル）−４，４’−ｎ−ブチリデンビス（２−第三ブチル−５−メチルフェノール）ジホスファイト、ヘキサ（トリデシル）−１，１，３−トリス（２−メチル−４−ヒドロキシ−５−第三ブチルフェニル）ブタントリホスファイト、テトラキス（２，４−ジ第三ブチルフェニル）ビフェニレンジホスホナイト、９，１０−ジハイドロ−９−オキサ−１０−ホスファフェナンスレン−１０−オキサイド、トリス（２−〔（２，４，８，１０−テトラキス第三ブチルジベンゾ〔ｄ，ｆ〕〔１，３，２〕ジオキサホスフェピン−６−イル）オキシ〕エチル）アミン等が挙げられる。
【００４２】
ポリエチレンシートにおける酸化防止剤の含有量は、ポリエチレン系樹脂に対して、例えば０．０５質量％以上であり、０．１質量％以上であってもよく、０．４質量％以上であってもよい。酸化防止剤の含有量が少なすぎると、ポリエチレンシートの耐候性が向上しない可能性がある。一方、ポリエチレンシートにおける酸化防止剤の含有量は、ポリエチレン系樹脂に対して、例えば５．０質量％以下であり、３．０質量％以下であってもよく、１．０質量％以下であってもよい。酸化防止剤の含有量が多すぎると、ブリードアウトによる外観不良につながる可能性がある。
【００４３】
（ｂ）紫外線吸収剤
紫外線吸収剤としては、例えば、ベンゾトリアゾール系紫外線吸収剤、トリアジン系紫外線吸収剤、ベンゾフェノン系紫外線吸収剤、サリチレート系紫外線吸収剤、シアノアクリレート系紫外線吸収剤等が挙げられる。さらに、ベンゾトリアゾール系紫外線吸収剤としては、例えば、２−（２−ヒドロキシ−５−メチルフェニル）ベンゾトリアゾール、２−（２−ヒドロキシ−３，５−ジ第三ブチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３−第三ブチル−５−カルボオクトキシエチルフェニル）ベンゾトリアゾール、２−（２−ヒドロキシ−５−第三オクチルフェニル）ベンゾトリアゾール、２−（２−ヒドロキシ−３，５−ジクミルフェニル）ベンゾトリアゾール、２，２’−メチレンビス（４−第三オクチル−６−ベンゾトリアゾリルフェノール）等の２−ヒドロキシフェニルベンゾトリアゾール化合物等が挙げられる。
【００４４】
ポリエチレンシートにおける紫外線吸収剤の含有量は、ポリエチレン系樹脂に対して、例えば０．０５質量％以上であり、０．１質量％以上であってもよく、０．４質量％以上であってもよい。紫外線吸収剤の含有量が少なすぎると、ポリエチレンシートの耐候性が向上しない可能性がある。一方、ポリエチレンシートにおける紫外線吸収剤の含有量は、ポリエチレン系樹脂に対して、例えば５．０質量％以下であり、３．０質量％以下であってもよく、１．０質量％以下であってもよい。紫外線吸収剤の含有量が多すぎると、ブリードアウトによる外観不良、紫外線吸収剤の種類によっては着色による外観不良につながる可能性がある。
【００４５】
（ｃ）重金属不活性剤
ポリエチレンシートは、重金属不活性剤を含有していてもよい。ポリエチレンシートが、例えば鉄パイプ等に接した場合、鉄パイプに含まれる重金属元素（例えばＦｅ元素）の影響により、ポリエチレン系樹脂が分解される可能性がある。具体的には、重金属元素が酸化物を形成し、その酸化物の触媒作用により、ポリエチレン系樹脂が分解される可能性がある。重金属元素としては、例えば、Ｆｅ元素、Ｃｕ元素、Ｍｎ元素、Ｚｎ元素等が挙げられる。
【００４６】
重金属不活性剤は銅害防止剤として知られている。重金属不活性剤は、特に限定されないが、例えば、シュウ酸誘導体、サリチル酸誘導体、ヒドラジド誘導体等が挙げられ、より具体的には、商品名Ｅａｓｔｍａｎ  ＩｎｈｉｂｉｔｏｒＯＡＢ  Ｈ（イーストマンコダック社製）、アデカスタブ  ＣＤＡ−１，ＣＤＡ−６（以上アデカ社製）、Ｃｈｅｌ−１８０、Ｉｎｇａｎｏｘ  ＭＤ  １０２４（以上ＢＡＳＦ社製）等が例示できる。また、特公昭３７−１４４８４号公報、特公昭３９−９０７２号公報、特公昭３９−１２４５４号公報、特公昭３９−１９５４１号公報、特公昭４０−１２２９３号公報、特公昭４０−１８８５２号公報、特公昭４２−４３５６号公報、特公昭４２−４５９６号公報、特公昭４２−１３２４７号公報、特公昭４３−６５３８号公報、特公昭４３−１８６０６号公報、特公昭４７−２７６２４号公報、特公昭４８−３６８３７号公報、特公昭４９−１５４６６号公報、特公昭５２−２２８３４号公報、特公昭５４−４３５３７号公報、特公昭５４−９０１４３号公報、米国特許第３３５７９４４号明細書、米国特許第３３６７９０７号明細書、仏国特許第１４８１１０５号明細書、仏国特許第１４９５８３０号明細書等に例示されているものでもよい。
【００４７】
ポリエチレンシートにおける重金属不活性剤の含有量は、ポリエチレン系樹脂に対して、例えば０．０５質量％以上であり、０．１質量％以上であってもよく、０．４質量％以上であってもよい。重金属不活性剤の含有量が少なすぎると、銅害を十分に抑制できない可能性がある。一方、ポリエチレンシートにおける重金属不活性剤の含有量は、ポリエチレン系樹脂に対して、例えば５．０質量％以下であり、３．０質量％以下であってもよく、１．０質量％以下であってもよい。重金属不活性剤の含有量が多すぎると、分散不良による外観不良につながる可能性がある。
【００４８】
（ｄ）その他の添加材
ポリエチレンシートは、他の滑剤、熱安定剤、顔料、改質剤、難燃剤、帯電防止剤、補強剤、防カビ剤等の公知の添加剤を適量含有していてもよい。
【００４９】
（５）ポリエチレンシートの製造方法
ポリエチレンシートの製造方法は、目的とするポリエチレンシートが得られる方法であれば特に限定されないが、例えば、ポリエチレン系樹脂と、光安定剤と、無機充填剤と、を含有する樹脂組成物を作製する工程と、上記樹脂組成物をシート化（フィルム化）し、ポリエチレンシートを作製する工程とを有する製造方法が挙げられる。
【００５０】
樹脂組成物の作製方法は、特に限定されないが、所定量の各原料を溶融混練して樹脂組成物を作製する方法が好ましい。溶融混練に用いられる装置としては、例えば、連続混練機、バンバリーミキサー、ニーダー、押出機等が挙げられる。溶融混練する際の加熱温度は、例えば、１５０℃以上２００℃以下である。
【００５１】
樹脂組成物をシート化する方法としては、例えば、押出延伸加工、カレンダー加工、押出成形等の公知の成形方法が挙げられる。カレンダー加工は、成形機の構造上、サイズ、樹脂の種類に対応し易く、小ロットにも対応し易い点でも好適である。また、例えば、無機充填剤の含有量が高い樹脂組成物を用いる場合には、カレンダー加工により成形することが好ましい。無機充填剤を多量に含有させる場合、例えば、押出成形によって成形すると、得られるシートの表面が荒れ、シートが裂け易くなるが、カレンダー加工による成形ではこのような不都合が発生せず、表面の平滑なシートを製造することができる。また、無機充填剤の含有量が高い樹脂組成物を用いる場合のカレンダー加工の優位性は、ポリエチレンシートの厚さが、例えば３０μｍ以上７０μｍ以下程度と薄い場合に特に顕著に認められる。
【００５２】
（６）その他
本開示においては、ポリエチレンシートのかわりに、樹脂の種類は問わず、緻密シートを用いてもよい。ここで、「緻密シート」とは、ポリエチレンシートが、多孔質シートではないシートをいう。緻密シートであるポリエチレンシートの具体的な空隙率は、上記「１．ポリエチレンシート」の項に記載した内容と同様とすることができるため、ここでの記載は省略する。
【００５３】
２．補強シート
本開示の農業シートは、さらに補強シートを有していてもよい。本開示においては、農業シートがさらに補強シートを有することで、より良好な耐久性を得ることができる。これは、農業シートが補強シートを有することで、ポリエチレンシート表面が、凹凸構造を有する補強シート表面に追従し、当該ポリエチレンシート表面に対してスチールウール試験を行った際に、ポリエチレンシート表面とスチールウールとの接触面を減らすことができることに起因すると考えられる。したがって、農業シートがさらに補強シートを有する場合には、スチールウール試験後のポリエチレンシートのヘイズの低下をより効果的に抑えることができると考えられる。
【００５４】
補強シートは、ポリエチレンシートの一方の面に配置される部材である。補強シートは、ポリエチレンシートを補強するシートである。農業シートは、ポリエチレンシートおよび補強シートの間に他の層を有していてもよく、他の層を有さず接触していてもよい。
【００５５】
本開示における補強シートは、農業シートに所定の強度を付与することができる部材であればよく、例えば、不織布および織布等が挙げられる。不織布または織布の材料は、熱可塑性樹脂の中でも、ポリエチレン系樹脂、エステル系樹脂またはアミド系樹脂であることが好ましい。また、不織布としては、例えば、繊維直交不織布、長繊維不織布、短繊維不織布、湿式不織布、乾式不織布、エアレイド不織布、カード式不織布、パラレル式不織布、クロス式不織布、ランダム不織布、スパンボンド不織布、メルトブローン不織布、フラッシュ紡糸不織布、ケミカルボンド不織布、水流交絡不織布、ニードルパンチ不織布、ステッチボンド不織布、サーマルボンド不織布、バーストファイバー不織布、トウ開繊不織布、スプリットファイバー不織布、複合不織布、積層不織布、コーテッド不織布、ラミネート不織布等が挙げられる。
【００５６】
補強シートの例としてクロス式不織布が好適に使用される。例えば特開２００７−２５９７３４号公報に開示されたポリオレフィンメッシュクロスが挙げられる。ポリオレフィンメッシュクロスはポリエチレン製が押出し成形での接着性を考慮して好適に使用される。ポリオレフィンメッシュクロスについては、上記公報に記載された内容と同様とすることができるため、ここでの記載は省略する。
【００５７】
補強シートは、樹脂を含有することが好ましい。上記樹脂は、熱可塑性樹脂であってもよく、熱硬化性樹脂であってもよいが、前者が好ましい。特に、補強シートに使用される樹脂は、ポリエチレン系樹脂が好ましい。すなわち、本開示においては、補強シートは、ポリエチレン系樹脂を含有するクロス式不織布であることが好ましい。補強シートがポリエチレン系樹脂を含有することで、耐熱性、耐水性、耐薬品性、コスト面が優れるからである。
【００５８】
ポリエチレン系樹脂としては、例えば、高密度ポリエチレン（ＨＤＰＥ）、直鎖状低密度ポリエチレン（ＬＬＤＰＥ）、低密度ポリエチレン（ＬＤＰＥ）、超低密度ポリエチレン（ＶＬＤＰＥ）等が挙げられる。これらの中では、低密度ポリエチレン、高密度ポリエチレン、直鎖状低密度ポリエチレンが好ましい。これらは単独で用いてもよいし、２種以上併用してもよい。
【００５９】
また、ポリエチレン系樹脂は、ＪＩＳ  Ｋ  ７２１０に準拠して測定されたメルトフローレート（温度２３０℃、荷重２．１６ｋｇ）が、０．１ｇ／１０分以上４．０ｇ／１０分以下であることが好ましく、０．４ｇ／１０分以上２．０ｇ／１０分以下であることがより好ましい。
【００６０】
また、熱可塑性樹脂として、他のポリオレフィン樹脂、アクリル系樹脂、スチレン系樹脂、フッ化ビニル系樹脂、アミド系樹脂、エステル系樹脂等を用いることができる。他のポリオレフィン樹脂としては、例えばポリプロピレン樹脂等が挙げられる。アクリル系樹脂としては、例えば、ポリメチルアクリレート、ポリメチルメタクリレート、エチレン−エチルアクリレート共重合体等が挙げられる。スチレン系樹脂としては、例えば、ブタジエン−スチレン共重合体、アクリロニトリル−スチレン共重合体、ポリスチレン、スチレン−ブタジエン−スチレン共重合体、スチレン−イソプレン−スチレン共重合体、スチレン−アクリル酸共重合体等が挙げられる。フッ化ビニル系樹脂としては、例えば、塩化ビニル系樹脂、ポリフッ化ビニル、ポリフッ化ビニリデン等が挙げられる。アミド系樹脂としては、例えば、６−ナイロン、６，６−ナイロン、１２−ナイロン等が挙げられる。エステル系樹脂としては、例えば、ポリエチレンテレフタレート、ポリプリブチレンテレフタレート等が挙げられる。また、熱可塑性樹脂として、ポリカーボネート、ポリフェニレンオキサイド、ポリアセタール、ポリフェニレンスルフィド、シリコーン樹脂、熱可塑性ウレタン樹脂、ポリエーテルエーテルケトン、ポリエーテルイミド、熱可塑性エラストマー等を用いてもよい。
【００６１】
補強シートに含まれる熱可塑性樹脂と、上述したポリエチレンシートに含まれる熱可塑性樹脂とは、同じであってもよく、異なっていてもよい。
【００６２】
補強シートの厚みは、特に限定されないが、例えば５μｍ以上１５０μｍ以下であり、３０μｍ以上１００μｍ以下であることが好ましく、中でも５０μｍ以上８０μｍ以下であることが好ましい。
【００６３】
本開示における補強シートは、単層構造であってもよく、複層構造であってもよい。単層構造の補強シートを有する農業シートとしては、例えば図２（ａ）に示すように、ポリエチレンシート１と、接着層３と、単層構造の補強シート２と、をこの順に有する農業シート１０が挙げられる。
【００６４】
一方、複層構造の補強シートを有する農業シートとしては、例えば図２（ｂ）に示すように、ポリエチレンシート１と、接着層３と、複層構造の補強シート２と、をこの順に有する農業シート１０が挙げられる。複層構造の補強シート２は、第一の補強シート２ａと、補強シート用接着層４と、第二の補強シート２ｂと、をこの順に有する。なお、図示しないが、複数の補強シートは、接着層を介さずに接触（例えば融着）していてもよい。また、補強シート用接着層の種類は特に限定されず、後述する「３．接着層」の項に記載の内容と同様であってもよい。
【００６５】
補強シートの厚みは、特に限定されないが、例えば１０μｍ以上２００μｍ以下であり、２０μｍ以上１８０μｍ以下であることが好ましい。なお、補強シートが複層構造である場合、補強シートを構成する各層の厚みが、上述した範囲内であることが好ましい。また、農業シートは、補強シートを最表面に有していてもよく、内部に有していてもよい。
【００６６】
３．接着層
農業シートは、ポリエチレンシートおよび補強シートが、接着層を介して積層されていてもよく、接着層を介さずに直接積層されていてもよい。接着層は、接着材や押出しコーティングにより構成される。接着層は、特に限定されないが、押出しコーティングであることが好ましい。
【００６７】
押出しコーティングでは、熱によって溶融し相互に融着し得る樹脂を使用することができる。具体的には、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマ−樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマ−、ポリブテンポリマ−、ポリエチレンまたはポリプロピレン等のポリオレフィン系樹脂をアクリル酸、メタクリル酸、マレイン酸、無水マレイン酸、フマ−ル酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、その他等の樹脂を使用することができる。
【００６８】
これらは単独で用いてもよいし、２種以上併用してもよい。これらのなかでは、ポリエチレン系樹脂が適し、低密度ポリエチレン、直鎖状低密度ポリエチレンが好ましく、低密度ポリエチレンがより好ましい。低密度ポリエチレンは、加工適性に優れ、ポリエチレン製不織布への接着性に優れており、安価である。
【００６９】
ポリエチレン系樹脂は、ＪＩＳ  Ｋ  ７２１０に準拠して測定されたメルトフローレート（温度２３０℃、荷重２．１６ｋｇ）が、０．１ｇ／１０ｍｉｎ以上、４．０ｇ／１０ｍｉｎ以下であることが好ましく、０．４ｇ／１０ｍｉｎ以上、２．０ｇ／１０ｍｉｎ以下であることがより好ましい。メルトフローレート（ＭＦＲ）が上記範囲にあると、押出しコーティングに特に適している。
【００７０】
また、ポリエチレンシート接着を強化するため、ポリエチレンシート上にアンカーコーティング剤をコーティングしてアンカーコート剤層を設けても良い。アンカーコート剤層を形成するアンカーコート剤としては、例えば、アルキルチタネート等の有機チタン系アンカーコート剤、イソシアネート系アンカーコート剤、ポリエチレンイミン系アンカーコート剤、ポリブタジエン系アンカーコート剤、その他等が挙げられる。本開示においては、上記と同様に、アンカーコート剤を、例えば、ロールコート、グラビアコート、ナイフコート、ディップコート、スプレーコート、その他のコーティング法でコーティングし、溶剤、希釈剤等を乾燥させることで、アンカーコート剤層を形成することができる。上記において、アンカーコート剤の塗布量としては、０．１ｇ／ｍ２以上５ｇ／ｍ２以下（乾燥状態）とすることが好ましい。
【００７１】
本開示において、アンカーコート剤を形成するラミネート用接着剤としては、例えば、トリレンジイソシアナート、ジフェニルメタンジイソシアナート、ポリメチレンポリフェニレンポリイソシアナート等の芳香族ポリイソシアナート、あるいは、ヘキサメチレンジイソシアナート、キシリレンジイソシアナート等の脂肪族ポリイソシアナート等の多官能イソシアネートと、ポリエーテル系ポリオール、ポリエステル系ポリオール、ポリアクリレートポリオール等のヒドロキシル基含有化合物との反応により得られるポリエーテルポリウレタン系樹脂、ポリエステル系ポリウレタン系樹脂、または、ポリアクリレートポリウレタン系樹脂を主成分とするラミネート用接着剤を用いることが好ましい。
【００７２】
アンカーコート剤層は、柔らかく、柔軟性に富み、かつ、屈曲性に富む薄膜を形成することができ、その引っ張り伸長度を向上させることができる。また、ポリエチレンシートに対し柔軟性、屈曲性等を有する被膜として作用し、ラミネート加工時におけるポリエチレンシート加工適性を向上させ、利用時剥離不良等を防止することができる。
【００７３】
なお、本開示におけるアンカーコート剤層は、ＪＩＳ規格Ｋ７１１３に基づいて、１００％以上３００％以下の引張伸度を有することが好ましい。アンカーコート剤層の引張伸度により、ポリエチレンシートと、補強シートとの密接着性を向上させることができる。したがって、ポリエチレンシートと、補強シートとのラミネート強度等を高めることができる。
【００７４】
押出しコーティングにより構成される接着層の厚みは、特に限定されないが、農業シートのハンドリング性の観点から、より薄いことが好ましい。接着層の厚みは、１０μｍ以上２０μｍ以下であることが好ましい。
【００７５】
さらに、農業シートは、ドライラミネート法を用いて製造してもよい。例えば、ドライラミネート法では、ポリオレフィンシートが熱変形しない温度環境で積層を行うことが好ましい。なお、例えばドライラミネート法では、積層時に加熱を行う必要はないが、ポリオレフィンシートが熱変形しない温度であれば、加熱を行ってもよい。
【００７６】
４．農業シート
農業シートは、上述したポリエチレンシートを有する。農業シートは、ポリエチレンシートを最表面に有することが好ましい。農業シートは、エルメンドルフ引裂法による引裂強度が１．４Ｎ以上であることが好ましい。エルメンドルフ引裂法による農業シートの引裂強度は、例えば、１．４Ｎ以上であり、２．５Ｎ以上であることが好ましい。一方、農業シートの引裂強度は、例えば１５Ｎ以下であり、１０Ｎ以下であってもよい。
【００７７】
また、農業シートは、可視光反射率が高い。可視光（波長３８０ｎｍ以上７８０ｎｍ以下）の平均反射率は、例えば、７０％以上であり、８０％以上であることが好ましく、９０％以上であることがより好ましい。なお、可視光の平均反射率の測定条件については、実施例において詳述する。
【００７８】
農業シートは、光反射層を有していてもよく、有していなくてもよい。光反射層を設ける場合、可視光反射率をより高くでき、果実の着色を促進したり、地温の上昇を抑制したりすることができる。光反射層は、例えば、白色粉末および樹脂成分を含有する。白色粉末としては、例えば、アナターゼ型またはルチル型の酸化チタン、これらの表面をＡｌ、Ｓｉ等の金属酸化物で処理した酸化チタン、炭酸カルシウム、硫酸バリウム等が挙げられる。樹脂成分としては、例えば、ポリウレタン系樹脂、ポリエステル系樹脂等が挙げられる。また、ポリウレタン系樹脂としては、例えば、ポリエステルポリウレタン、ポリエーテルポリウレタン、ポリエーテルポリエステルポリウレタン、ポリカーボネートポリウレタン、ポリカプロラクタムポリウレタン等が挙げられる。光反射層の場所は、特に限定されず、農業シートの最表面であってもよく、内部であってもよい。また、光反射層は、多孔質基板シートを基準として、補強シートとは反対側に設けられていることが好ましい。光反射層の厚みは、例えば、０．５μｍ以上４μｍ以下である。
【００７９】
農業シートは、紫外線反射率が高いことが好ましい。害虫忌避効果を発揮することができるからである。農業シートの補強シート側の面における紫外線（波長３００ｎｍ以上３８０ｎｍ以下）の平均反射率は、例えば、３５％以上であることが好ましく、６０％以上であることが好ましく、８０％以上であることがさらに好ましい。なお、「農業シートの補強シート側の面」とは、補強シートを基準として、ポリエチレンシート側とは反対側の面をいう。
【００８０】
農業シートの厚みは、特に限定されないが、例えば５０μｍ以上２００μｍ以下であり、８０μｍ以上１５０μｍ以下であることが好ましい。農業シートは、一方の面から他方の面を貫通する貫通孔を複数有していてもよい。貫通孔の割合は、例えば、１万個／ｍ２以上１００万個／ｍ２以下であり、１０万個／ｍ２以上７０万個／ｍ２以下であることが好ましい。
【００８１】
５．農業シートの製造方法
農業シートの製造方法は、目的とする農業シートが得られる方法であれば特に限定されないが、例えば、ポリエチレンシートおよび補強シートを熱融着する方法、ポリエチレンシートおよび補強シートを、接着層を介して積層する方法、ポリエチレンシートおよび補強シートを、押出しコーティングにより構成される接着層を介して積層する方法が挙げられる。本開示の農業シートにおいては、補強シートとして不織布が好適であるため、農業シートの製造方法としては、押出しコーティングにより構成される接着層を介して積層する方法が好適である。
【００８２】
図３は、農業シートの製造方法の一例を示す概略断面図であり、具体的には、押出しコーティングによる農業シートの製造方法を示している。図３においては、ポリエチレンシート１の表面に、アンカーコート剤を塗工してアンカーコート剤層５を形成する（図３（ａ））。次に、アンカーコート剤層５の表面に、接着材組成物３ｘを塗工する（図３（ｂ））。次に、接着材組成物３ｘを乾燥すること接着層３を形成する（図３（ｃ））。次に、ポリエチレンシート１および補強シート２を、接着層３を介して積層する（図３（ｄ））。これにより、ポリエチレンシート１、アンカーコート剤層５、接着層３および補強シート２をこの順に有する農業シート１０が得られる（図３（ｅ））。
【００８３】
接着材組成物は、接着材に加えて、さらに溶媒を含有していてもよい。接着材については、上述した通りである。一方、溶媒としては、例えば、イソプロピルアルコール、ノルマルプロピルアルコール等のアルコール、酢酸メチル、酢酸エチル、酢酸ブチル、酢酸プロピル、乳酸エチル、エチレングリコールアセテート等のエステル、メチルエチルケトン、メチルイソブチルケトン、シクロヘキサノン等のケトン、ジエチレングリコールメチルエーテル、テトラヒドロフラン、ジオキサン等のエーテル、トルエン、キシレン等の芳香族、ハロゲン化炭化水素等が挙げられる。
【００８４】
接着材組成物の塗工方法としては、例えば、ロールコート、グラビアコート、キスコート、ナイフコート、ディップコート、スプレーコート等の一般的なコート法が挙げられる。接着材組成物を乾燥する温度は、ポリエチレンシートおよび溶媒の種類によっても異なるが、例えば、９０℃以下であり、７０℃以下であることが好ましい。また、真空乾燥等の減圧乾燥を行ってもよい。また、乾燥時間は、接着材の種類に応じて適宜選択する。
【００８５】
押出しコーティングにより、ポリエチレンシート１および補強シート２を貼合わせる場合、張力により圧力管理することが好ましい。この場合、第１給紙のポリエチレンシートを、例えば、１００Ｎ以上３００Ｎ以下で管理することが好ましく、１５０Ｎ以上２５０Ｎ以下で管理することがより好ましい。第２給紙の補強シートについては、シート全体のカール防止のため、例えば、１００Ｎ以上１８０Ｎ以下で管理することが好ましく、１２０Ｎ以上１５０Ｎ以下で管理することがより好ましい。
【００８６】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００８７】
[実施例１]
（ポリエチレンシートの作製）
ポリエチレン系樹脂としてＨＤＰＥフィルム（高密度ポリエチレン（ＨＤＰＥ、融点１３０℃、ＭＦＲ(１９０℃、２１６０ｇ)：０．５ｇ／１０ｍｉｎ）１００質量部、紫外線吸収剤として２（２’−ヒドロキシ−５’−ｔｅｒｔ−オクチルフェニル）ベンゾトリアゾール０．１質量部、ＮＯＲ型ヒンダードアミン系光安定剤（アデカ社製、アデカスタブＬＡ−８１）（ビス（１−ウンデカンオキシ−２，２，６，６−テトラメチルピペリジン−４−イル）カーボネート）０．４質量部、フェノール系酸化防止剤として、ペンタエリスリトールテトラキス〔３−（３，５−ジ−ｔｅｒｔ−ブチル−４−ヒドロキシフェニル）プロピネート〕０．１質量部、無機充填剤１として炭酸カルシウム２０質量部（重質炭酸カルシウム(充填率６０％のＰＥマスターバッチ)：ＰＥの含有量８質量部）、無機充填剤２としてチタン顔料４０質量部（充填率８０％のＰＥマスターバッチ：ＰＥの含有量８質量部）を混合し、バンバリーミキサーを用いて、１８０℃で溶融混練した。
【００８８】
なお、得られた混練物中に含まれるポリエチレン系樹脂の合計量は１１６質量部であり、ポリエチレン系樹脂に対する、ＮＯＲ型ヒンダードアミン系光安定剤の含有量は０．３４質量％である。また、ポリエチレン系樹脂に対する、無機充填剤１、２の含有量は５１．７質量％である。
【００８９】
次に、得られた混錬物を、直径１２インチ×３０Ｌコモンヘッド型ミキシングロール（回転速度：１８ｒｐｍ）に供給し、ロール温度１６５℃以上１９０℃以下で圧延し、厚さ６０μｍのポリエチレンシートを製造した。
【００９０】
（農業シートの作製）
補強シートとして、ポリエチレン樹脂製のポリエチレンクロス（厚み６５μｍ）を用意し、上記ポリエチレンシート上にウレタン系のアンカーコーティング剤をコーティングして、厚さ０．５ｇ／ｍ２（乾燥状態）のアンカーコート剤層を形成した。さらに、上記のアンカーコート剤層の上に、低密度ポリエチレン（ＬＤＰＥ、ＭＩ＝８．０、密度＝０．９２）を、オゾン処理を施しながら厚さ１５μｍで押出しコーティングして、補強シートと貼り合せ、農業シートを作製した。ＬＤＰＥの溶融樹脂温度は３２０℃であった。
【００９１】
[実施例２]
ポリエチレン系樹脂として直鎖状低密度ポリエチレン（Ｌ−ＬＤＰＥ、融点１２５℃、ＭＦＲ(１９０℃、２１６０ｇ）：２．０ｇ／１０ｍｉｎ)を使用したこと以外は、実施例１と同様にして農業シートを製造した。
【００９２】
[実施例３]
実施例１と同様にして農業シートを製造した。
【００９３】
[実施例４]
補強シートを設けなかったこと以外は、実施例１と同様にして農業シートを製造した。
【００９４】
[比較例１]
（多孔質ポリプロピレンシートの作製）
シートの内層を構成する樹脂組成物として、プロピレン単独重合体（日本ポリケム（株）製、商品名「ノバテックＰＰ：ＭＡ−８」、融点１６４℃）を６５．５質量％、高密度ポリエチレン（日本ポリケム（株）製、商品名「ノバテックＨＤ：ＨＪ５８０」、融点１３４℃、密度０．９６０ｇ／ｃｍ３）を６．５質量％、および、平均粒子径が１．５μｍの炭酸カルシウム粉末を２８質量％よりなる樹脂組成物を、押出機を用いて無延伸シートを得た。次いで、この無延伸シートを縦方向に４倍延伸して、一軸延伸シートを得た。
【００９５】
一方、シートの外層を構成する樹脂組成物として、上記と同様の材料にて、プロピレン単独重合体を５１．５質量％、高密度ポリエチレンを３．５質量％、平均粒子径が１．５μｍの炭酸カルシウム粉末を４２質量％、平均粒子径が０．８μｍの酸化チタン粉末を３質量％、紫外線吸収剤として２（２’−ヒドロキシ−５’−ｔｅｒｔ−オクチルフェニル）ベンゾトリアゾール０．１質量部、ＮＯＲ型ヒンダードアミン系光安定剤（アデカ社製、アデカスタブＬＡ−８１）（ビス（１−ウンデカンオキシ−２，２，６，６−テトラメチルピペリジン−４−イル）カーボネート）０．４質量部、フェノール系酸化防止剤として、ペンタエリスリトールテトラキス〔３−（３，５−ジ−ｔｅｒｔ−ブチル−４−ヒドロキシフェニル）プロピネート〕０．１質量部よりなる樹脂組成物を、別の押出機を用いて溶融混練し、上記の一軸延伸シートの表面の両側にダイより押出し、外層、内層、外層の層構成を有する積層シートを得た。
【００９６】
次いで、この積層シートを横方向に７倍延伸し耳部をスリットすることにより、厚みが７０μｍであり、外層（１５μｍ）、内層（４０μｍ）、外層（１５μｍ）の層構成を有し、微細な空隙を含有する多孔質ポリプロピレンシートを得た。
【００９７】
（農業シートの作製）
ポリオレフィンシートとして、得られた多孔質ポリプロピレンシートを用いたこと以外は、実施例１と同様にして農業シートを作製した。
【００９８】
[評価]
（スチールウール試験後のヘイズ）
スチールウール往復摩耗試験機を用いて、実施例１〜４および比較例１で得られたポリエチレンシート表面に対し、実施例１、２および比較例１はスチールウール♯００００を、また、実施例３は♯０を、荷重３００ｇの条件下で２０００回往復させるスチールウール往復摩耗試験を行った。次にそのときのポリエチレンシートのヘイズを測定し、スチールウール試験の前後でのヘイズの低下の程度について評価した。その結果を、表１に示す。なお、ヘイズの低下の結果については、小数点以下を四捨五入した値とした。
【００９９】
（可視光反射率測定）
実施例１〜７および比較例１で得られた農業シートに対して、可視光反射率測定を行った。可視光反射率測定では、紫外・可視・近赤外分光光度計（島津製作所ＵＶ−３６００）および積分球付属装置（ＩＳＲ−３１００）を用いて、入射角８°で可視領域３８０ｎｍ以上７８０ｎｍ以下での反射率（全反射率）を測定し、その平均反射率を求めた。なお、標準板として、米国ラブスフェア社製スペクトラロン（テフロン（登録商標）製）を用いた。また、測定面は、農業シートのポリエチレンシート側の面とした。その結果を表１に示す。
【０１００】
（スチールウール試験後の外観）
実施例１〜７および比較例１で得られた農業シートに対して、スチールウール試験後の外観について目視により評価した。具体的には、ポリエチレンシートの表面に擦れ等が見当たらず、特に問題がなかった場合を○と評価し、ポリエチレンシートの表面が擦り減り、一部破れ等の破損があった場合を×と評価した。
【０１０１】
【表１】
2018199786.tif 000005
【符号の説明】
【０１０２】
１  …ポリエチレンシート
２  …補強シート
３、４  …接着層
５  …アンカーコート剤層
１０  …農業シート
【図１】
2018199786.tif 000006
【図２】
2018199786.tif 000007
【図３】
2018199786.tif 000008